(57)【要約】【課題】高濃度で硫酸バリウム粒子を含有しながらも、急激な濾過圧上昇が発生しないポリエステル組成物およびその製造方法の提供。【解決手段】硫酸バリウム粒子を、組成物の重量を基準として、３０〜７０質量％添加されたポリエステル組成物であって、硫酸バリウム粒子が、小粒径側から積算した５０％体積粒径（Ｄ５０）が１〜３μｍの範囲にあり、超音波処理を１０分間処理したときの、粒径０．５μｍ以下の粒子量が、全粒子の体積を基準として、高々８％以下であるポリエステル組成物、ならびに硫酸バリウム粒子を風力分級によって小粒径側の硫酸バリウム粒子を取り除く工程、風力分級後の硫酸バリウム粒子を、得られる組成物の重量を基準として、ポリエステルに３０〜７０質量％となるように溶融混練する工程からなるポリエステル組成物の製造方法。【選択図】なし【特許請求の範囲】
【請求項１】
硫酸バリウム粒子を、組成物の重量を基準として、３０〜７０質量％添加されたポリエステル組成物であって、  
硫酸バリウム粒子が、小粒径側から積算した５０％体積粒径（Ｄ５０）が１〜３μｍの範囲にあり、超音波処理を１０分間処理したときの、粒径０．５μｍ以下の粒子量が、全粒子の体積を基準として、高々８％以下であることを特徴とするポリエステル組成物。
【請求項２】
硫酸バリウム粒子の小粒径から積算した９０％体積粒径（Ｄ９０）と１０％体積粒径（Ｄ１０）との比（Ｄ９０／Ｄ１０）が１０以下である請求項１記載のポリエステル組成物。
【請求項３】
Ｄ５０を、超音波処理を１０分間処理したときの小粒径側から積算した５０％体積粒径を（Ｄ５０’）とするとき、Ｄ５０をＤ５０’で割った比が、１〜１．５０の範囲にある請求項１又は２記載のポリエステル組成物。
【請求項４】
ポリエステルの主たる成分が、ポリエチレンテレフタレートあるいはポリエチレンナフタレートである請求項１〜４記載のポリエステル組成物。
【請求項５】
溶融押出し成形によってフィルムに製膜される請求項１記載のポリエステル組成物。
【請求項６】
硫酸バリウム粒子を風力分級によって小粒径側の硫酸バリウム粒子を取り除く工程、風力分級後の小粒径から積算した５０％体積粒径（Ｄ５０）が１〜３μｍの硫酸バリウム粒子を、得られる組成物の重量を基準として、ポリエステルに３０〜７０質量％となるように溶融混練する工程からなることを特徴とするポリエステル組成物の製造方法。
【発明の詳細な説明】
【技術分野】
【０００１】
本発明は、硫酸バリウム粒子を３０質量％という高濃度に含有するポリエステル組成物およびその製造方法に関するものである。さらに詳しくは、溶融押出し成形、特に白色ポリエステルフィルムを製造するための溶融押出し製膜時に、硫酸バリウム粒子の粒子凝集による溶融ポリマーフィルターの圧力上昇を抑制できるポリエステル組成物およびその製造方法に関する。
【背景技術】
【０００２】
ポリエステルに硫酸バリウム粒子を含有させて白色ポリエステルフィルムとすることが特開２０００−３７８３５号公報（特許文献１）や特開２００５−１２５７００号公報で提案されている。例えば特許文献１では硫酸バリウム粒子を１０〜８０質量％、また特許文献２では硫酸バリウム粒子粒子を１０〜２５質量％含有させている。
【０００３】
ところで、このように硫酸バリウム粒子を高濃度で含有させたとき、フィルムなどに製膜するため溶融押出しすると、異物などを除去するために設けられているろ過フィルターが目詰まりし、急激な濾過圧上昇が発生する。そして、このような濾過圧上昇が発生すると、溶融押出し時の吐出圧が変動したり、ひどい場合は吐出自体ができなくなってしまうという問題があった。
【０００４】
【特許文献１】特開２０００−３７８３５号公報
【特許文献２】特開２００５−１２５７００号公報
【特許文献３】特開２００４−５０４７９号公報
【発明の開示】
【発明が解決しようとする課題】
【０００５】
本発明の目的は、上述の従来技術が有する問題を解消し、高濃度で硫酸バリウム粒子を含有しながらも、急激な濾過圧上昇が発生しないポリエステル組成物およびその製造方法、さらにそれを用いた白色ポリエステルフィルムを提供することにある。
【課題を解決するための手段】
【０００６】
上記従来技術の有する問題を解決しようと鋭意研究したところ、粒度分布が同じでも濾過圧上昇に違いがあり、単に含有する硫酸バリウム粒子の粒径の大小では解決できないことを確認した。そして、さらに研究を進めた結果、濾過圧上昇の大きなものは超音波処理した後に極めて粒径の小さな粒子が大量に存在することが判明した。硫酸バリウム粒子において、超音波処理によってこのような粒径の小さな粒子が発生する理由としては、硫酸バリウム粒子にはきわめて弱い結合力で小さな粒子が集合した凝集粒子が混在し、これが超音波処理などによって結合が破壊されるためと考えられる。また、小さな粒子の存在によって濾過圧が上昇する理由としては、粒径の小さな硫酸バリウム粒子は比表面積が大きく凝集力が強いことから、溶融押出し工程で再凝集して極めて大きな凝集粒子を形成しやすく、再凝集によって形成された極めて大きな凝集粒子がろ過フィルターを目詰まりさせるためだと考えられる。
【０００７】
そして、このような濾過圧上昇を引き起こす小さな粒径の硫酸バリウム粒子、すなわちもともと存在する粒径の小さな硫酸バリウム粒子と超音波処理などの比較的小さな外力によって解砕される硫酸バリウム粒子とをともに取り除いたのが本発明である。
【０００８】
かくして本発明によれば、小粒径から積算した５０％体積粒径（Ｄ５０）が１〜３μｍの範囲にあり、超音波処理を１０分間処理したときの、粒径０．５μｍ以下の粒子量が、全粒子の体積を基準として、高々８％以下である硫酸バリウム粒子を、組成物の重量を基準として、３０〜７０質量％添加したポリエステル組成物が提供され、さらにそれを用いた白色ポリエステルフィルムも提供される。
【０００９】
また、本発明によれば、風力分級によって小粒径側の硫酸バリウム粒子を取り除く工程、風力分級後の小粒径から積算した５０％体積粒径（Ｄ５０）が１〜３μｍの硫酸バリウム粒子を、得られる組成物の重量を基準として、ポリエステルに３０〜７０質量％となるように溶融混練する工程からなるポリエステル組成物の製造方法も提供される。
【００１０】
さらにまた、本発明の好ましい態様として、硫酸バリウム粒子の小粒径から積算した９０％体積粒径（Ｄ９０）と１０％体積粒径（Ｄ１０）との比（Ｄ９０／Ｄ１０）が１０以下であること、硫酸バリウム粒子の超音波処理前のＤ５０を超音波処理後の小粒径から積算した５０％体積粒径（Ｄ５０’）で割った比が、１〜１．５０の範囲にあること、超音波処理後の粒径３．０μｍ以上の硫酸バリウム粒子の粒子量が、全粒子の体積を基準として、２０％以下であること、超音波処理によって増加した粒径０．５μｍ以下の硫酸バリウム粒子の量（体積基準で、（超音波処理後の粒径０．５μｍ以下の硫酸バリウム粒子の量）−（超音波処理前の粒径０．５μｍ以下の硫酸バリウム粒子の量）が５％以下であること、ポリエステルの主たる成分が、ポリエチレンテレフタレートあるいはポリエチレンナフタレートであることの少なくともいずれかひとつを具備するポリエステル組成物、ポリエステル組成物の製造方法およびそれを用いた白色ポリエステルフィルムが提供される。
【発明の効果】
【００１１】
本発明によれば、濾過圧上昇を引き起こす小さな粒径の硫酸バリウム粒子、すなわちもともと存在する粒径の小さな硫酸バリウム粒子と超音波処理などの比較的小さな外力によって解砕される硫酸バリウム粒子とが極めて少量であることから、高濃度に硫酸バリウム粒子を含有していながらも濾過圧の急激な上昇がなく、溶融押出し工程を安定的にかつ長期間行うことができ、またその結果として品質の均一な白色ポリエステルフィルムなどの成形品を得ることができる。
【発明を実施するための最良の形態】
【００１２】
本発明のポリエステル組成物は、硫酸バリウム粒子を、組成物の重量を基準として、３０〜７０質量％添加していることが必要である。硫酸バリウム粒子の量が下限未満では、白色ポリエステルフィルムとしたときの白度や反射特性などが不十分となりやすい。特に本発明の濾過圧上昇の抑制効果がより効果的に発現されやすいことから、硫酸バリウム粒子の量の下限は３５質量％以上、特に４０質量％以上が好ましい。一方、硫酸バリウム粒子の量が上限を超えると、硫酸バリウム粒子が脱落しやすくなったり、フィルムへの製膜性が低下しやすい。好ましい硫酸バリウム粒子の量の上限は６５質量％以下、特に６０質量％以下である。
【００１３】
本発明におけるポリエステルとしては、特に制限はされないが、エチレンテレフタレートを主たる繰返し単位とするポリエステルまたはエチレンナフタレートを主たる繰返し単位、特に繰り返し単位の７０モル％以上とするポリエステルがフィルムへの製膜性などの点から好ましい。具体的なエチレンテレフタレートあるいはエチレンナフタレート単位を構成する成分とするポリエステルとしては、ホモのポリエチレンテレフタレートやホモのポリエチレンナフタレートのほかに、第３成分を共重合した、共重合ポリエチレンテレフタレートあるいは共重合ポリエチレンナフタレートが挙げられる。上記第３成分（共重合成分）としては、前述の特許文献１や特許文献２で挙げられたような、それ自体公知のものを好適に使用することができる。
【００１４】
本発明における硫酸バリウム粒子は、レーザー散乱測定法によって粒度分布を測定したとき、小粒径から積算した５０％体積粒径（Ｄ５０）が１〜３μｍの範囲にあることが必要である。平均粒径が下限未満では、粒径０．５μｍ以下の粒子の割合を抑えるのが困難となったり、フィルムとしたときの白度や反射特性が損なわれたりする。好ましいＤ５０は、１．２〜２．５μｍ、特に１．４〜２．２μｍの範囲である。
【００１５】
また、本発明における硫酸バリウム粒子は、前述のとおり、超音波処理を１０分間行ってレーザー散乱測定法によって粒度分布を測定したとき、粒径０．５μｍ以下の粒子の個数が、全粒子の個数を基準として、高々８％以下であることが必要である。粒径０．５μｍ以下の粒子の個数が上限を超えると、溶融押出し時に急激な濾過圧上昇が発生してしまう。好ましい粒径０．５μｍ以下の粒子の個数の上限は、６％以下、特に５％以下である。このような硫酸バリウム粒子は、例えば後述の風力分級を行い、小粒径および小粒径となりやすい硫酸バリウム粒子を取り除くことで得ることができる。粒径０．５μｍ以下の粒子の個数の下限は特に制限されないが、風力分級などで極めて狭い粒径範囲の粒子だけを取り出したとしても、通常１％程度は存在する。
【００１６】
さらに、本発明で使用する硫酸バリウム粒子について、詳述する。
硫酸バリウム粒子粒子は、超音波処理を施していない状態で、小粒径から積算した９０％体積粒径（Ｄ９０）と１０％体積粒径（Ｄ１０）との比（Ｄ９０／Ｄ１０）が、１０以下、さらに９以下、特に７以下であることが好ましい。上限を超えると、粒径０．５μｍ以下の硫酸バリウム粒子が発生しやすかったり、再凝集によらないフィルターを目詰まりさせうるような粗大粒子の割合が増え、結果として濾過圧上昇の抑制効果が乏しくなりやすい。なお、Ｄ９０／Ｄ１０の下限は特に制限されないが、風力分級などで極めて狭い粒径範囲の粒子だけを取り出したとしても、通常２．０程度である。
【００１７】
また、溶融押出し工程における条件の変化による影響を緩和しやすいことから、超音波処理を施していない状態での硫酸バリウム粒子のＤ５０を、超音波処理を施した後の硫酸バリウム粒子のＤ５０‘で割った比は、１〜１．５０、さらに１〜１．３、特に１〜１．２の範囲にあることが好ましい。超音波処理前後のＤ５０の変化が上限を超えると、長期間連続している間に溶融押出し条件が変化すると濾過圧上昇が大きくなったり、得られるフィルムの白度や反射特性にわずかながら変化が生じてしまうことがある。
【００１８】
また、本発明で使用する硫酸バリウム粒子は、濾過圧上昇を抑制するために、超音波処理前の粒径０．５μｍ以下の硫酸バリウム粒子の量が、全粒子の体積を基準として１０％以下、さらに８％以下であることが好ましい。また、濾過圧上昇を抑制したり、溶融押出し工程における条件の変化による影響を緩和したりしやすいことから、超音波処理によって増加した粒径０．５μｍ以下の硫酸バリウム粒子の量（超音波処理後の粒径０．５μｍ以下の硫酸バリウム粒子の全粒子体積に占める割合−超音波処理前の粒径０．５μｍ以下の硫酸バリウム粒子粒子の全粒子体積に占める割合）は５％以下、さらに３％以下、特に１％以下であることが好ましい。また、粗大粒子の存在による欠点や濾過圧上昇を抑制するために、超音波処理後の粒径３．０μｍ以上の硫酸バリウム粒子の粒子量が、全粒子の体積を基準として、２０％以下、さらに１５％以下であることが好ましい。
【００１９】
ところで、本発明のポリエステル組成物は、必要に応じて、本発明の効果を損なわない範囲で、例えば前述の特許文献３に記載の蛍光増白剤、ＵＶ吸収剤、酸化防止剤、熱安定剤、粘度調整剤、可塑剤、色相改良剤、核剤などの添加剤をポリマー中に含有させもよいし、酸化チタンなどのような白色顔料系の微粒子を併用してもよい。
【００２０】
次に、本発明のポリエステル組成物の製造方法について説明する。なお、特に断りのない限り、前述のポリエステル組成物で説明したのと同様なことがいえる。
【００２１】
本発明のポリエステル組成物の最大の特徴は、ポリエステルに添加する硫酸バリウム粒子として、特定の粒度分布を有するものを添加したことにある。そして、このような特定の粒度分布を有する硫酸バリウム粒子を得る方法は、特に制限されないが、通常の市販されている硫酸バリウム粒子をそのまま用いたり、小さい粒径のものを取り除くだけでは、超音波処理によって解砕される硫酸バリウム粒子が存在し、本発明の効果を発現させることはできない。そして、単に粒径の小さな硫酸バリウム粒子を取り除くのではなく、風力分級を用いることで、小粒径の硫酸バリウム粒子を取り除く際に、超音波処理によって解砕されるような弱い結合力で凝集している硫酸バリウム粒子をも分級処理時の風の力によって同時に解砕し、取り除けることを見出したのがもう一つの本発明であるポリエステル組成物の製造方法の特徴である。なお、風力分級の条件は用いる装置によって異なることから特定はできないが、前述のポリエステル組成物で説明した粒度分布になるように適宜調整すればよい。
【００２２】
なお、硫酸バリウム粒子中にある凝集粒子の解砕は、使用する風力分級処理装置によっても異なるが、例えば風力を大きくしたり、分級処理を繰り返すことによってより進めることが出来、一方小粒径の粒子の除去は、例えば粒径の比較的小さいが粒子の集まり（微粉）と粒径の比較的小さいが粒子の集まり（粗粉）の２つに分ける場合、微粉の割合を高くするほどより効果的に取り除くことが出来る。
【００２３】
硫酸バリウム粒子の製造方法としては、沈殿法が好ましく挙げられる。具体的な製造方法はクンストストッフ−ジャーナル（Ｋｕｎｓｔｓｔｏｆｆ−Ｊｏｕｒｎａｌ）８、Ｎｏ．１０、３０−３６頁、又はＮｏ．１１、３１−３６頁に記載されており、バリウム塩と硫酸塩または硫酸から製造でき、平均粒径は反応条件により制御できる。
【００２４】
ポリエステルへの添加方法としては、重合段階での添加でも、一旦ポリエステルを製造したあと、溶融混練する際に添加してもよいが、３０質量％以上という高濃度で硫酸バリウム粒子を添加することから、重合反応への影響を無くし、また重合反応容器の汚染などを防ぐ観点から、一旦ポリエステルを製造した後、それに溶融混練で前述の添加量となるよう添加するのが好ましい。
【００２５】
例えば、硫酸バリウム粒子を粉体の状態で供給する場合、原料であるポリエステル用押し出し機と当押し出し機に定量的に粉体供給が可能な供給装置を兼ね備えた溶融混錬押し出し機を用意し、これにポリエステル樹脂と硫酸バリウム粒子とを供給して溶融混錬し、押し出し、冷却すればよい。このときの硫酸バリウム粒子の濃度は３０〜７０％が好ましく、濃度が低いとフィルムにしたときの反射率が低く十分な性能を発揮できず、逆に濃度が高くなると粒子の分散性が低下しフィルター圧が上昇するので好ましくない。押し出し機は均一な混錬が可能で、粒子の分散性に効果的な二軸タイプが好ましく、例えばニーディングディスクおよび逆ねじの混錬用エレメントを配したスクリュー構成を有するベント式二軸混錬押し出し機などを好ましく挙げることが出来るが、それに限定されるものではない。
【００２６】
このようにして得られたポリエステル組成物は、単層フィルムの場合は、ダイから溶融したポリマーを押し出し未延伸シートとすること、積層フィルムの場合はフィードブロックを用いた同時多層押出し法により、積層未延伸シートを製造し、それらを製膜方向もしくは幅方向、好ましくはその両方向に延伸し、必要に応じて熱固定処理などを行えばよい。製膜方向の延伸としては、２個以上のロールの周速差を利用して行うのが好ましい。延伸温度はポリエステルのガラス転移点（Ｔｇ）以上の温度、更にはＴｇ〜Ｔｇ＋７０℃の温度とするのが好ましい。延伸倍率は、用途の要求特性にもよるが、製膜方向、幅方向とも、好ましくは２．５〜４．０倍、さらに好ましくは２．８〜３．９倍である。
【実施例】
【００２７】
以下、実施例により本発明をさらに説明する。なお、得られたポリエステル組成物の特性は下記の方法で測定、評価した。
【００２８】
（１）極限粘度（ＩＶ）
ポリエステル０．６ｇをオルトクロロフェノール５０ｍｌ中に、加熱溶解した後、一旦冷却させ、その溶液をオストワルド式粘度管を用いて３５℃の温度条件で測定した溶液粘度から算出した。
【００２９】
（２）硫酸バリウム粒子の粒度分布測定
粒度分布は、超音波発信器を有するフローセル方式供給装置（多機能サンプラーＳＡＬＤ−ＭＳ７０）を有する島津製作所製レーザー散乱式粒度分布測定装置ＳＡＬＤ−７０００を使用して測定した。
測定前のエチレングリコールへの分散は、硫酸バリウム粒子粉体を５質量％スラリー濃度相当になるよう計量して、家庭用ミキサー（たとえばＮａｔｉｏｎａｌ  ＭＸＶ２５３型料理用ミキサー）で１０分間攪拌し、常温まで冷却したのち、フローセル方式供給装置に供給した。そして、該供給装置中で、脱泡のために３０秒間超音波処理（超音波処理の強度は超音波処理装置のつまみをＭＡＸ値を示す位置から６０％の位置）してから測定に供した。そして、粒度分布測定結果より小粒径から積算した粒径０．５μｍ以下の粒子の量（体積分率）、粒径３．０μｍ以下の粒子の量（体積分率）、１０％体積粒径（Ｄ１０）、５０％体積粒径（Ｄ５０）、９０％体積粒径（Ｄ９０）を求めた。なお、超音波処理は施しているが、これは脱泡のためであり、これらの測定値を超音波処理前の測定値とした。
また、超音波処理時間をさらに１０分間行った以外は同様にして、小粒径から積算した粒径０．５μｍ以下の粒子の量（体積分率）、粒径３．０μｍ以下の粒子の量（体積分率）、１０％体積粒径（Ｄ１０’）、５０％体積粒径（Ｄ５０’）、９０％体積粒径（Ｄ９０’）を求めた。この値を超音波処理後の測定値とした。
【００３０】
（３）樹脂組成物の濾過性評価
得られた硫酸バリウム粒子を含有するポリエステル組成物をぺレットの状態で、吐出部に２０００メッシュの金網フィルターを取り付けた(株)東洋精機製作所製小型二軸押し出し機（ラボプラストミル:二軸スクリュウフルフライト２Ｄ２５Ｓ型）に３００℃にて２Ｋｇ／Ｈｒの流速で供給し、フィルター圧力の変化を測定した。そして、下記式より濾過圧上昇度（△Ｐ値）を算出した。
△Ｐ＝Ｐ６０−Ｐ１５
（ここでＰ１５はテスト開始１５分後のフィルター圧力（ＭＰａ）を、Ｐ６０はテスト開始６０分後のフィルター圧力（ＭＰａ）をそれぞれ示す。）
【００３１】
（４）参考例１：ポリエステル樹脂Ａの製造
テレフタル酸ジメチル８９部およびイソフタル酸ジメチル１１部とエチレングリコール７０部の混合物に、テトラ−ｎ−ブチルチタネート（Ｔｉ元素として０．００２５部）を加圧反応が可能なＳＵＳ製容器に仕込み、０．０７ＭＰａの加圧を行い１４０℃から２４０℃に昇温しながらエステル交換反応させた後常圧に戻し、リン酸トリメチル０．００８７部を添加し、エステル交換反応を終了させた。
その後重合触媒として酸化ゲルマニウム０．０２１部を加え、混合物を重合容器に移し、常法にて高真空のもと重縮合反応を行い、最終内温が２９０℃まで昇温し反応を終了させ、極限粘度０．７１、融点が２２６℃のポリエステル樹脂Ａを得た。
【００３２】
［比較例１］
沈降法によって製造された平均粒径が１．９２μｍの硫酸バリウム粒子を用意した。この硫酸バリウム粒子の超音波処理前後のＤ１０、Ｄ９０および粒径０．５μｍ以下の粒子の頻度は表１に示すとおりであった。
この硫酸バリウム粒子と上述のポリエステル樹脂Ａとを、神戸製鋼所製混錬押し出し機ＮＥＸＴ−６０型機にそれぞれ定量性を持つフィーダーより連続供給し、６００回転、樹脂温３１０℃にて混錬し、続いて押し出し機にて２５０℃にてストランド状に押し出し、これをカッティングして、極限粘度尾（ＩＶ）０．５５ｄｌ／ｇ、硫酸バリウム粒子濃度６３％のポリエステル組成物からなるペレットを得た。このときの生産能力（速度）は１２０Ｋｇ／Ｈｒとした。
そして、得られたポリエステル組成物のペレットを１４０℃で４時間乾燥ののち、前述の濾過性評価の方法に沿って、濾過試験に供したところ、濾過圧上昇度（△Ｐ）は３．８ＭＰａであった。
【００３３】
［実施例１］
比較例１に用いた硫酸バリウム粒子を、株式会社セイシン企業製気流分級機クラッシールＮ−２０型機にて回転数３０００ｒｐｍ、処理速度２０Ｋｇ／Ｈｒにて風力分級処理し粗粉と微粉に分級し、微粉をカットした。このときの粗粉の収率は７０％で、粗粉の硫酸バリウム粒子の超音波処理前後の各種粒径および粒径０．５μｍ以下と３μｍ以上の粒子の頻度は表１に示すとおりであった。
特性を表１に示す。この粗粉を用いて比較例１と同様にしてポリエステル組成物樹脂Ｂを製造した。
そして、得られたポリエステル組成物のペレットを１４０℃で４時間乾燥ののち、前述の濾過性評価の方法に沿って、濾過試験に供したところ、濾過圧上昇度（△Ｐ）は０．５４ＭＰａであった。
【００３４】
［実施例２］  
実施例１の風力分級処理において、同様の条件にて分級を２回繰り返し、表１に示す粉体物性の粗粉をえた。このとき２回合計の粗粉収率は３０％となった。この粗粉を実施例１と同様にしてポリエステル組成物を製造した。なお、粗粉の硫酸バリウム粒子の超音波処理前後の各種粒径および粒径０．５μｍ以下と３μｍ以上の粒子の頻度は表１に示すとおりであった。
超音波処理前後のＤ１０、Ｄ９０および粒径０．５μｍ以下の粒子の頻度は表１に示すとおりであった。
そして、得られたポリエステル組成物のペレットを１４０℃で４時間乾燥ののち、前述の濾過性評価の方法に沿って、濾過試験に供したところ、濾過圧上昇度（△Ｐ）は０．３５ＭＰａであった。
【００３５】
［比較例２]
実施例１において、硫酸バリウム粒子を粗分ではなく、カットした微粉に変更した以外は同様な操作を繰り返した。なお、微粉の硫酸バリウム粒子の超音波処理前後の各種粒径および粒径０．５μｍ以下と３μｍ以上の粒子の頻度は表１に示すとおりであった。
そして、得られたポリエステル組成物のペレットを１４０℃で４時間乾燥ののち、前述の濾過性評価の方法に沿って、濾過試験に供したところ、濾過圧上昇度（△Ｐ）は５ＭＰａを超えるものであった。
【００３６】
【表１】
2008024745.tif 000002
【産業上の利用可能性】
【００３７】
本発明のポリエステル組成物およびその製造方法は、濾過圧上昇を引き起こす小さな粒径の硫酸バリウム粒子、すなわちもともと存在する粒径の小さな硫酸バリウム粒子と超音波処理などの比較的小さな外力によって解砕される硫酸バリウム粒子とが極めて少量にすることができることから、高濃度に硫酸バリウム粒子を含有していながらも濾過圧の急激な上昇がなく、溶融押出し工程を安定的にかつ長期間行うことができ、品質の均一な白色ポリエステルフィルムなどの成形品の原料およびその製造方法として好適に使用することが出来る。